КРАСКА ГЛУБОКОЙ ПЕЧАТИ ДЛЯ ТЕРМОПЕРЕНОСА НА ПВХ
GRAVURE PRINTING DYE FOR THERMAL TRANSFER TO PVC

Изобретение относится к краскам глубокой печати для термопереноса на поливинилхлорид и может быть использовано при нанесении изображений на поливинилхлорид с последующим нанесением покровного лака.
Краски глубокой печати для поливинилхлорида и их составы, содержащие органические и/или неорганические красители, в общедоступных источниках информации не выявлены. Известна продажа красок аналогичного назначения фирмы Daihan Swiss Chemical Corporation (Дайхан, Корея).
Техническим результатом заявленного решения является обеспечение улучшения межслойной адгезии красок с покровным лаком на поливинилхлоридной основе.
Сущность технического решения характеризуется тем, что содержит виниловую смолу с температурой плавления 75-80 градусов Цельсия, органические или неорганические пигменты, устойчивые к дибутилфталату, эпоксидированное соевое масло, полиэтиленовый воск, силиконовую жидкость, толуол, метилэтилкетоны, метилизобутилкетон, акриловую смола с температурой стеклования 80-135 градусов Цельсия при следующем соотношении, мас.%:
органические или неорганические пигменты
5,0-50,0
виниловая смола с температурой плавления 75-80 градусов Цельсия
5,0-15,0
акриловая смола с температурой стеклования 80-135 градусов Цельсия
0,3-5,0
эпоксидированное соевое масло
0,01-2,0
полиэтиленовый воск
1,5-10,0
силиконовая жидкость
0,1-1,0
метилэтилкетон
10,0-20,0
метилизобутилкетон
0,01-5,0
толуол
остальное
Неорганические пигменты содержатся в белой и черной красках на основе двуокиси титана и техуглеродов (сажи). Органические пигменты содержатся в остальных цветных красках. Все типы пигментов, применяемых в заявленной краске, должны быть устойчивыми к дибутилфталату, который присутствует в ПФХ-изделиях. В противном случае будет иметь место миграция или расплывание красок на печатной подложке из поливинилхлорида, что недопустимо, так как получится нечеткое изображение на оттиске в процессе формирования красочной пленки и эксплуатации окрашенного изделия. Органические пигменты изготавливаются в виде пигментных концентраторов в шаровых или бисерных мельницах с виниловой смолой ВХВД-40 с Тпл. - 75-80 градусов Цельсия. Виниловая смола с температурой плавления 75-8 - градусов Цельсия представляет собой сополимер винилхлорида с винилиденхлоридом (например, ТУ 6-01-1181-79). (Молекулярный вес составляет 8000-20000 г/моль). Пигменты перед печатью разбавляются связующим лаком (например, лаком «Медиум») до 50% и растворителями - метилэтилкетон, метилизобутилкетон и толуол. Модифицирующая виниловая смола вводится в состав связующего лака (например, лака «Медиум») в количестве от 5% до 15% в пересчете на сухое вещество. Таким образом, в составе подготовленной к печати краски ее количество не превышает 5%-15%. Состав лака «Медиум» следующий: виниловая смола (например, смола VYHH фирмы «DOW») - 17-19%, толуол - 60-65%, лак восковой 4-6%, метилэтилкетон - остальное. Лак «Медиум» имеет показатели: степень перетира мкм, н/б - 10, вязкость по воронке В3-246 с диаметром сопла 4 мм при 20 градусах Цельсия, сек - 30-50. Определение условной вязкости по вискозиметру В3-246 (ГОСТ 9070-75) согласно ГОСТ 8420-74 «Материалы лакокрасочные. Метод определения условной вязкости».
Характеристики краски получены и приведены в таблице результатов сравнения для следующих примеров конкретных составов. Различие в примерах только в применяемых пигментах: в белой краске используется двуокись титана, в красной - литоль кальциевый, в желтой - азопигменты, в голубой - фталоцианитовый пигмент.
Пример 1 (краска белого цвета)
Состав краски глубокой печати для термопереноса на поливинилхлорид, мас.%:
неорганические пигменты
5,0
виниловая смола с температурой плавления 75-80 градусов Цельсия
5,0
акриловая смола с температурой стеклования 80-135 градусов Цельсия
0,3
эпоксидированное соевое масло
0,01
полиэтиленовый воск
1,5
силиконовая жидкость
0,1
метилэтилкетон
10,0
метилизобутилкетон
0,01
толуол
остальное
Пример 2 (краска красная холодная)
Состав краски глубокой печати для термопереноса на поливинилхлорид, мас.%):
органические пигменты
50,0
виниловая смола с температурой плавления 75-80 градусов Цельсия
10,0
акриловая смола с температурой стеклования 80-135 градусов Цельсия
5,0
эпоксидированное соевое масло
1,0
полиэтиленовый воск
5,0
силиконовая жидкость
1,0
метилэтилкетон
15,0
метилизобутилкетон
5,0
толуол
остальное
Пример 3 (краска желто-нейтральная)
Состав краски глубокой печати для термопереноса на поливинилхлорид, мас.%:
органические пигменты
15,0
виниловая смола с температурой плавления 75-80 градусов Цельсия
15,0
акриловая смола с температурой стеклования 80-135 градусов Цельсия
2,0
эпоксидированное соевое масло
1,0
полиэтиленовый воск
3,0
силиконовая жидкость
0,3
метилэтилкетон
13,0
метилизобутилкетон
0,5
толуол
остальное
Пример 4 (краска голубая)
Состав краски глубокой печати для термопереноса на поливинилхлорид, мас.%):
органические пигменты
35,0
виниловая смола с температурой плавления 75-80 градусов Цельсия
13,0
акриловая смола с температурой стеклования 80-135 градусов Цельсия
4,0
эпоксидированное соевое масло
1,5
полиэтиленовый воск
7,0
силиконовая жидкость
0,8
метилэтилкетон
17,0
метилизобутилкетон
4,0
толуол
остальное
Таблица результатов сравнения
№
Наименование показателя
Краска фирмы Дайхан белая
№1
Краска фирмы Дайхан красная холодная
№2
Краска фирмы Дайхан желто-нейтральная
№3
Краска фирмы Дайхан голубая
№4
1
Вязкость по В3-4 при 20°С, сек
30
64
40
37
60
35
80
90
2
Адгезия к лавсановой пленке, балл (0-3)
2-3
1-2
2
2-3
2-3
2-3
2-3
2-3
3
Адгезия к ПВХ, балл (0-3)
3
3
3
3
3
3
3
3
4
Адгезия к лаку «Трансфер», балл (0-3)
1-2
2-3
1-2
2-3
1-2
2-3
1-2
2-3
5
Адгезия к лаку клеевому, балл (0-3)
1-2
2-3
1-2
2-3
1-2
2-3,
1-2
2-3
При изготовлении краски глубокой печати для термопереноса на поливинилхлорид соблюдается следующий порядок смешивания компонентов: толуол, полиэтиленовый воск, виниловая смола, акриловая смола, неорганические или органические пигменты, метилэтилкетон, метилизобутилкетон, эпоксидированное соевое масло, силиконовая жидкость. Используемое оборудование - погружная бисерная мельница со скоростью вращения вала порядка 1000 об/мин.
Из сравнения результатов испытаний следует, что обеспечено улучшение межслойной адгезии красок с покровным лаком на поливинилхлоридной основе. Из таблицы показателей следует, что заявленная краска глубокой печати для термопереноса на поливинилхлорид при снижении адгезии к лавсану одновременно лучше прилипает (адгезирует) к лаковым слоям (трансферу и клеевому лаку) между которыми она находится в термопереводном комплекте. Это позволяет обеспечить более сильное сцепление слоев лака и краски между собой и более легкое отделение лавсановой пленки от красочного оттиска.